(57)【要約】【課題】元の印画物の基材質感・風合いを損ねずに、クラックを低減することができる保護層転写シートと、これを用いて耐久性を高めた印画物を提供する。【解決手段】本発明の印画物、保護層転写物は、着色された画像、文字が印刷された基材の印刷部の一部を覆うように、あるいは印刷可能な基材の一部を覆うように、基材シートの一方の面の少なくとも一部に熱転写性の保護層を備え、該保護層が少なくともゴム成分を有する樹脂を有するゴム含有層を有する保護層転写シートを用いて、保護層を転写形成したものである。これにより、元の印画物の基材質感・風合いを損ねることなく、クラックを低減することができ、耐久性の高い印画物が得られる。【選択図】　　　　図１
2004074768.tif 000002
【特許請求の範囲】
【請求項１】
基材シートの一方の面の少なくとも一部に熱転写性の保護層を備え、該保護層が少なくともゴム成分を有する樹脂を有するゴム含有層を有することを特徴とする保護層転写シート。
【請求項２】
前記ゴム成分がブタジエンゴムまたはエチレンプロピレンゴムであることを特徴とする請求項１に記載の保護層転写シート。
【請求項３】
前記ゴム成分を有する樹脂が、アクリル酸エステルとメタクリル酸エステルとアクリロニトリルとスチレンから少なくとも１つ以上選ばれる材料との共重合体であることを特徴とする請求項１に記載の保護層転写シート。
【請求項４】
前記保護層の上に接着層を有することを特徴とする請求項１に記載の保護層転写シート。
【請求項５】
前記接着層がポリエステル樹脂及び／又はアクリル樹脂を主成分とすることを特徴とする請求項４に記載の保護層転写シート。
【請求項６】
前記ポリエステル樹脂の酸成分が、１，２−エチレンジカルボン酸及び／又は脂環族化合物を含むことを特徴とする請求項５に記載の保護層転写シート。
【請求項７】
前記ポリエステル樹脂のジオール成分が、アルキレンオキサイド付加ビスフェノールＡ及び／又は脂環族化合物を含むことを特徴とする請求項５乃至６のいずれかに記載の保護層転写シート。
【請求項８】
前記ポリエステル樹脂の脂環族化合物が、トリシクロデカンジメタノ−ル、シクロヘキサンジオ−ル、シクロヘキサンジメタノ−ル又はシクロヘキサンジカルボン酸であることを特徴とする請求項５乃至７のいずれかに記載の保護層転写シート。
【請求項９】
前記アクリル樹脂が少なくともアルキルエステル（メタ）アクリル酸を含むことを特徴とする請求項５に記載の保護層転写シート。
【請求項１０】
前記保護層の剥離層と接着層の間に機能性層を積層していることを特徴とする請求項１乃至９のいずれかに記載の保護層転写シート。
【請求項１１】
前記保護層と基材の間に基材から剥離し転写する機能性層を含むことを特徴とする請求項１乃至１０のいずれかに記載の保護層転写シート。
【請求項１２】
前記保護層と基材の間に転写しない離型層を含むことを特徴とする請求項１乃至１１のいずれかに記載の保護層転写シート。
【請求項１３】
前記保護シートの表面と裏面のどちらか一方若しくは両方に帯電防止性を付与していることを特徴とする請求項１乃至１２のいずれかに記載の保護層転写シート。
【請求項１４】
前記保護層のいずれかの層に、紫外線吸収剤及び／又はブルーイング剤を含有することを特徴とする請求項１乃至１３のいずれかに記載の保護層転写シート。
【請求項１５】
前記保護層転写シートの剥離層及び／又は接着層が、有機及び／又は無機フィラーを含有することを特徴とする請求項１乃至１４のいずれかに記載の保護層転写シート。
【請求項１６】
前記保護層転写シートの基材がポリエチレンテレフタレートフィルムまたは、ポリオレフィンフィルムであることを特徴とする請求項１乃至１５のいずれかに記載の保護層転写シート。
【請求項１７】
前記ポリエチレンテレフタレートフィルムまたは、ポリオレフィンフィルムが透明または、マット調フィルムであることを特徴とする請求項１６に記載の保護層転写シート。
【請求項１８】
基材と、該基材の少なくとも一方の面に印刷で着色された画像（文字）と、該画像（文字）の少なくとも一部を覆うように設けられた保護層を備え、該保護層は請求項１乃至１７のいずれかに記載の保護層転写シートを用いて転写形成されたものであることを特徴とする印画物。
【請求項１９】
前記印刷が、電子写真方式、インクジェット方式、昇華転写方式のいずれか若しくは複合で行われていることを特徴とする請求項１８に記載の印画物。
【請求項２０】
少なくとも一方の面に印刷可能な基材の印刷可能面に基材の少なくとも一部を覆うように設けられた保護層を備え、該保護層は請求項１乃至１７のいずれかに記載の保護層転写シートを用いて転写形成されたものであることを特徴とする保護層転写物。
【発明の詳細な説明】
【０００１】
【発明の属する技術分野】
本発明は保護層転写シート及び保護層転写物に関し、特に基材上に印刷像を有する印刷物に対して優れた耐久性と基材に光沢性又はマット性を付与する事が出来る保護シートと耐久性に優れた画像を有する印画物、基材に光沢性又はマット性を付与された保護層転写物に関する。
【０００２】
【従来の技術】
最近のデジタルカメラや、カラーハードコピー技術の進歩により、熱転写記録方式、電子写真方式、インクジェット記録方式等の非銀塩写真方式により、フルカラーの画像形成された印画物を、必要なときにその場で即時に必要な部数だけ簡単に作成できるようになってきた。（いわゆるオンデマンド印刷である。）
【０００３】
【発明が解決しようとする課題】
しかし、これらのカラーコピーの印画物は、描画ドナーが被記録体の表面に浸透するインクジェット方式や昇華転写方式の場合、空気中の酸素、微量なオゾン、水分、紫外線、熱によって退色してしまう。特にインクジェット方式による印画物は、身近に有る水や薬品等の接触により、画像が滲んでしまうと言った問題点があった。更に、方式に関わらず、硬い材料のものと擦れたりすると、画像が剥がれたり汚れたり、と言った問題点があった。また、描画ドナーが被記録体の表面に積層される例えば、電子写真や熱溶融転写方式の場合には、濃度や色によって積層量が異なるので表面に不均一な凹凸が画像様に生じるので、得られる画像は見る角度によって画像様の異なる部位が全反射による白飛びがしてしまい、インクジェット、昇華転写や銀塩写真には遠く及ばないと言う問題点があった。
【０００４】
これらの問題に対し、特開昭５８−２２４７７９号公報では、熱溶融性接着剤からなるラミネート材を被記録材と加熱して貼り付ける記録装置の提案が行われている。また、特開平１０−３１５６４１号公報で、昇華型熱転写やインクジェット法などの転写記録法により得られる印画物の画像を保護するために、基材上に剥離可能に保護層を設けた保護層転写シートを用いて、印画物上に保護層を熱転写することが提案されている。産業上では、これらの問題点を解決する為に、印画物のプリント面または、両面にラミネートフィルムを貼り合せるコールドラミネート（室温〜４５℃で圧力により貼り合せるもの）やホットラミネート（６０℃〜２００℃で熱と圧力により貼り合せるもの）が一般的に行われている。
【０００５】
しかしこのようなラミネートフィルムは貼り合せると、貼り合せたフィルムの質感が出てしまい、元の印画物の基材質感・風合いが出ず、質感・風合いを近づける為には、薄膜のフィルムを貼り合せることが好ましく、現在２０μｍ程度の厚みのものも市販されているが、薄膜になるとしわが入りやすく、貼り合わせを失敗しやすいと言う問題点があった。そこで、保護層のみをコールドラミネートやホットラミネートで転写により設ける事が提唱されている。この転写方式で転写させる保護層は、転写層を薄膜化できるので、元の印画物の基材質感・風合いが殆ど損なわれず、かつ、上記のような印画物の保護性能が得られる。更にこれら転写性保護層は、ラミネートフィルムとして用いられる延伸、未延伸の成膜フィルムと異なり、保護層膜の剛直性が無い為、厚みが５０μｍ程度有っても、元の印画物の基材質感・風合いが損なわれにくい。しかし、逆に保護層膜の剛直性が無い為、元の印画物を曲げると表面にクラックが入り、特にインクジェットの受容層のようにインクを染み込ませる為に、空隙の多い表面層をもったものは軽い曲げによっても簡単に表面層が割れてしまう為、クラックが入り、平らに戻しても保護層部分はクラックの跡が残ると言う問題点があった。
【０００６】
また、電子写真や熱溶融転写方式のように濃度や色によって積層量が異なる表面の不均一な凹凸が有る印画物は、曲げが起こらなくても経時的な元の印画物の伸縮でクラックが起こると言う問題点があった。
更にクラックが起こる事で外観を損ねたり、印刷像を退色させたり、耐水性、耐薬品性が弱くなるなると言う問題点が有った。
本発明は、上述のような事情に鑑みてなされたものであり、元の印画物の基材質感・風合いを損ねることなく、クラックを低減することができる保護層転写シートと、これを用いて耐久性を高めた印画物を提供することを目的とする。
【０００７】
【課題を解決するための手段】
上述の目的を達成するために、本発明の保護層転写シートは、請求項１として、基材シートの一方の面の少なくとも一部に熱転写性の保護層を備え、該保護層が少なくともゴム成分を有する樹脂を有するゴム含有層を有することを特徴とする。
請求項２として、前記ゴム成分がブタジエンゴムまたはエチレンプロピレンゴムであることを特徴とする。
また、請求項３として、前記ゴム成分を有する樹脂が、アクリル酸エステルとメタクリル酸エステルとアクリロニトリルとスチレンから少なくとも１つ以上選ばれる材料との共重合体であることを特徴とする。
【０００８】
請求項４として、請求項１に記載の保護層の上に接着層を有することを特徴とする。
請求項５として、請求項４に記載の接着層がポリエステル樹脂及び／又はアクリル樹脂を主成分とすることを特徴とする。
請求項６として、請求項５に記載のポリエステル樹脂の酸成分が、１，２−エチレンジカルボン酸及び／又は脂環族化合物を含むことを特徴とする。
請求項７として、請求項５乃至６のいずれかに記載のポリエステル樹脂のジオール成分が、アルキレンオキサイド付加ビスフェノールＡ及び／又は脂環族化合物を含むことを特徴とする。
【０００９】
請求項８として、請求項５乃至７のいずれかに記載のポリエステル樹脂の脂環族化合物が、トリシクロデカンジメタノ−ル、シクロヘキサンジオ−ル、シクロヘキサンジメタノ−ル又はシクロヘキサンジカルボン酸であることを特徴とする。
請求項９として、請求項５に記載のアクリル樹脂が少なくともアルキルエステル（メタ）アクリル酸を含むことを特徴とする。
請求項１０として、請求項１乃至９のいずれかに記載の保護層の剥離層と接着層の間に機能性層を積層していることを特徴とする。
請求項１１として、請求項１乃至１０のいずれかに記載の保護層と基材の間に基材から剥離し転写する機能性層を含むことを特徴とする。
請求項１２として、請求項１乃至１１のいずれかに記載の保護層と基材の間に転写しない離型層を含むことを特徴とする。
【００１０】
請求項１３として、請求項１乃至１２のいずれかに記載の保護シートの表面と裏面のどちらか一方若しくは両方に帯電防止性を付与していることを特徴とする。
請求項１４として、請求項１乃至１３のいずれかに記載の保護層のいずれかの層に、紫外線吸収剤及び／又はブルーイング剤を含有することを特徴とする。
請求項１５として、請求項１乃至１４のいずれかに記載の保護層転写シートの剥離層及び／又は接着層が、有機及び／又は無機フィラーを含有することを特徴とする。
請求項１６として、請求項１乃至１５のいずれかに記載の保護層転写シートの基材がポリエチレンテレフタレートフィルムまたは、ポリオレフィンフィルムであることを特徴とする。
請求項１７として、請求項１６に記載のポリエチレンテレフタレートフィルムまたは、ポリオレフィンフィルムが透明または、マット調フィルムであることを特徴とする。
【００１１】
本発明の印画物は、請求項１８として、基材と、該基材の少なくとも一方の面に印刷で着色された画像（文字）と、該画像（文字）の少なくとも一部を覆うように設けられた保護層を備え、該保護層は請求項１乃至１７のいずれかに記載の保護層転写シートを用いて転写形成されたものであることを特徴とする。
請求項１９として、請求項１８に記載の印刷が、電子写真方式、インクジェット方式、昇華転写方式のいずれか若しくは複合で行われていることを特徴とする。
また、本発明の保護層転写物は、請求項２０として、少なくとも一方の面に印刷可能な基材の印刷可能面に基材の少なくとも一部を覆うように設けられた保護層を備え、該保護層は請求項１乃至１７のいずれかに記載の保護層転写シートを用いて転写形成されたものであることを特徴とする。
【００１２】
【発明の実施の形態】
以下、本発明の保護層転写シート及びそれによって得られる保護層転写物について、図面を参照しながら説明する。
図１は、本発明における保護層転写シートの一つの実施形態を示す概略断面図である。基材シート１上に単層の保護層２を設けたもので、該保護層２は加熱により、基材シート１から剥離可能なものであり、この保護層２はゴム成分を有する樹脂を含有している。
【００１３】
また、図２は本発明における保護層転写シートの他の実施形態を示す概略断面図であり、基材シート１上に、ゴム含有層２ａ、接着層２ｂを順に形成したもので、２層からなる保護層２である。この場合、保護層転写シートを加熱するとゴム含有層２ａ、接着層２ｂの２層が基材シート１から剥離する。この場合の保護層２は、保護層転写シートの最表面に接着層２ｂを有するために、印画物と保護層２との転写性、接着性を高めている。
図３は本発明における保護層転写シートの他の実施形態を示す概略断面図であり、基材シート１上に、ゴム含有層２ａ、機能性層２ｃ、接着層２ｂを順に形成したもので、３層からなる保護層２である。この場合、保護層転写シートを加熱するとゴム含有層２ａ、機能性層２ｃ、接着層２ｂの３層が基材シート１から剥離する。
【００１４】
図４は、本発明における保護層転写シートの他の実施形態を示す概略断面図であり、基材シート１上に、機能性層２ｃ、ゴム含有層２ａ、接着層２ｂを順に形成したもので、３層からなる保護層２である。この場合、保護層転写シートを加熱すると機能性層２ｃ、ゴム含有層２ａ、接着層２ｂの３層が基材シート１から剥離する。
図５は、本発明における保護層転写シートの他の実施形態を示す概略断面図であり、基材シート１上に、離型層４、ゴム含有層２ａ、接着層２ｂを順に形成したもので、この場合、保護層転写シートを加熱すると、ゴム含有層２ａ、接着層２ｂの２層が基材シート１から剥離するもので、２層構成の保護層である。この離型層４は加熱により基材シート１から剥離せず、基材シート１側に残存する。
【００１５】
図６は、本発明における保護層転写シートの他の実施形態を示す概略断面図であり、基材シート１の一方の面に、単層の保護層２を設け、その基材シート１の他方の面に、背面層３を設けた構成である。該保護層２は加熱により、基材シート１から剥離可能なものであり、この保護層２はゴム成分を有する樹脂を含有している。また、基材シート１には背面層３を設けているので、サーマルヘッド等の加熱手段に対するスティッキングやシワなどの悪影響を防止することができる。
図７は本発明における保護層転写シートの他の実施形態を示す概略断面図であり、基材シート１の一方の面に、ゴム含有層２ａ、接着層２ｂを順に形成し、その基材シート１の他方の面に、背面層３を設けた構成である。この場合、保護層転写シートを加熱するとゴム含有層２ａ、接着層２ｂの２層からなる保護層２が基材シート１から剥離する。
【００１６】
図８は本発明における保護層転写シートの他の実施形態を示す概略断面図であり、基材シート１の一方の面に、ゴム含有層２ａ、機能性層２ｃ、接着層２ｂを順に形成し、その基材シート１の他方の面に、背面層３を設けた構成である。この場合、保護層転写シートを加熱するとゴム含有層２ａ、機能性層２ｃ、接着層２ｂの３層からなる保護層２が基材シート１から剥離する。
図９は、本発明における保護層転写シートの他の実施形態を示す概略断面図であり、基材シート１の一方の面に、機能性層２ｃ、ゴム含有層２ａ、接着層２ｂを順に形成し、その基材シート１の他方の面に、背面層３を設けた構成である。この場合、保護層転写シートを加熱すると機能性層２ｃ、ゴム含有層２ａ、接着層２ｂの３層からなる保護層２が基材シート１から剥離する。
【００１７】
図１０は、本発明における保護層転写シートの他の実施形態を示す概略断面図であり、基材シート１の一方の面に、離型層４、ゴム含有層２ａ、接着層２ｂを順に形成し、その基材シート１の他方の面に、背面層３を設けた構成である。この場合、保護層転写シートを加熱すると、ゴム含有層２ａ、接着層２ｂの２層が基材シート１から剥離するもので、２層構成の保護層２である。尚、離型層４は加熱により基材シート１から剥離せず、基材シート１側に残存する。
図１１は本発明における保護層転写シートの他の実施形態を示す概略断面図であり、基材シート１上に、離型層４、ゴム含有層２ａ、機能性層２ｃ、接着層２ｂを順に形成したもので、保護層転写シートを加熱するとゴム含有層２ａ、機能性層２ｃ、接着層２ｂの３層からなる保護層２が基材シート１から剥離し、離型層４は加熱により基材シート１から剥離せず、基材シート１側に残存する。
【００１８】
図１２は本発明における保護層転写シートの他の実施形態を示す概略断面図であり、基材シート１上に、離型層４、機能性層２ｃ、ゴム含有層２ａ、接着層２ｂを順に形成したもので、保護層転写シートを加熱すると機能性層２ｃ、ゴム含有層２ａ、接着層２ｂの３層からなる保護層２が基材シート１から剥離し、離型層４は加熱により基材シート１から剥離せず、基材シート１側に残存する。
図１３は本発明における保護層転写シートの他の実施形態を示す概略断面図であり、基材シート１上に、離型層４、機能性層２ｃ、ゴム含有層２ａ、機能性層２ｃ、接着層２ｂを順に形成したもので、保護層転写シートを加熱すると機能性層２ｃ、ゴム含有層２ａ、機能性層２ｃ、接着層２ｂの４層からなる保護層２が基材シート１から剥離し、離型層４は加熱により基材シート１から剥離せず、基材シート１側に残存する。
【００１９】
図１４は本発明における保護層転写シートの他の実施形態を示す概略断面図であり、基材シート１の一方の面に、離型層４、ゴム含有層２ａ、機能性層２ｃ、接着層２ｂを順に形成し、その基材シート１の他方の面に、背面層３を設けた構成である。この場合、保護層転写シートを加熱するとゴム含有層２ａ、機能性層２ｃ、接着層２ｂの３層からなる保護層２が基材シート１から剥離し、離型層４は加熱により基材シート１から剥離せず、基材シート１側に残存する。
図１５は、本発明における保護層転写シートの他の実施形態を示す概略断面図であり、基材シート１の一方の面に、離型層４、機能性層２ｃ、ゴム含有層２ａ、接着層２ｂを順に形成し、その基材シート１の他方の面に、背面層３を設けた構成である。この場合、保護層転写シートを加熱すると機能性層２ｃ、ゴム含有層２ａ、接着層２ｂの３層からなる保護層２が基材シート１から剥離し、離型層４は加熱により基材シート１から剥離せず、基材シート１側に残存する。
【００２０】
図１６は本発明における保護層転写シートの他の実施形態を示す概略断面図であり、基材シート１の一方の面に、離型層４、機能性層２ｃ、ゴム含有層２ａ、機能性層２ｃ、接着層２ｂを順に形成したもので、保護層転写シートを加熱すると機能性層２ｃ、ゴム含有層２ａ、機能性層２ｃ、接着層２ｂの４層からなる保護層２が基材シート１から剥離し、離型層４は加熱により基材シート１から剥離せず、基材シート１側に残存する。
また、図示はしていないが、上図の他に、昇華転写や、溶融転写に関しては、ドナーインク（染料層インク、溶融転写層インク）と面順次の構成にして、サーマルヘッドにてインラインで本願の保護層を転写しても良い。
【００２１】
以下に保護層転写シートを構成する各層毎に説明する。
（基材シート）
本発明の保護層転写シートを構成する基材シート１としては、従来の熱転写シートに使用される基材シートを用いることが出来る。好ましい基材シートの具体例は、コンデンサー紙、グラシン紙、パラフィン紙などの薄紙、あるいはポリエチレンテレフタレート、ポリブチレンテレフタレート、ポリフェニレンサルファイド、ポリエーテルケトン、ポリエーテルサルホン、ポリエチレンナフタレート等の耐熱性の高いポリエステル、ポリプロピレン、ポリカーボネイト、酢酸セルロース、ポリエチレンの誘導体、ポリ塩化ビニル、ポリ塩化ビニリデン、ポリスチレン、ポリアミド、ポリイミド、ポリメチルペンテン、アイオノマー等の各種プラスチックの延伸あるいは未延伸フィルム又はシートが使用でき、又これらの材料の表面に易接着処理等を施したものこれらの材料を積層したものが挙げられる。
本発明では、基材シートとして、ポリエチレンテレフタレートフィルムまたは、ポリオレフィンフィルムを用いる事が、比較的低価格で且つ保護層転写性における転写性が良好となり好ましい。ポリオレフィンフィルムはポリプロピレン、ポリエチレンを成膜したものが挙げられるが、ポリプロピレンを成膜したポリプロピレンフィルムの方が耐熱性があり、コーティングによる本発明の保護層転写シートの製造に適している。
【００２２】
この基材シートの厚さは、強度及び耐熱性が適正になるように材料に応じて適宜選択する事が出来るが、ラミネーターを用いた転写では１０〜１００μｍ程度のものが好ましく用いられ、サーマルヘッドを用いた転写では通常、１〜２０μｍ程度のものが好ましく用いられる。
この基材シートの保護層を形成する側の表面は、離型層を用いない場合、基材表面の形状によって転写後の表面の質感を変える事ができる。通常の透明フィルムを用いると、表面はミラー面なので保護層転写後は光沢感の有る表面が得られ、マットフィルムを用いると転写後の表面はマット調のしっとりとした表面が得られる。また、表面にレーザや、熱型で、模様を入れることによって転写後表面に陰影をつけることもできる。
【００２３】
（保護層）
１）ゴム含有層２ａ
本発明の保護層２は少なくとも基材上にゴム成分を有する樹脂を有することを特徴とする。
本発明のゴム成分とはエチレンプロピレンゴム、プロピレンゴム、イソプロピレンゴム、ブタジエンゴムなどが挙げられる。
ゴム成分を有する樹脂としては、工業的に入手のし易いビニル基を持つモノマーとの共重合体が良い。ビニル基を持つモノマーとしては、スチレン、従来公知のアクリレートモノマー、メタクリレートモノマー等のアクリル系モノマー、アクリロニトリルなどが挙げられる。
【００２４】
上記の従来公知のアクリル系モノマーとしては、以下のものが挙げられる。
メチルアクリレート、メチルメタアクリレート、エチルアクリレート、エチルメタアクリレート、プロピルアクリレート、プロピルメタアクリレート、ブチルアクリレート、ブチルメタアクリレート、イソブチルアクリレート、イソブチルメタアクリレート、ターシャリーブチルアクリレート、ターシャリーブチルメタアクリレート、イソデシルアクリレート、イソデシルメタアクリレート、ラウリルアクリレート、ラウリルメタアクリレート、ラウリルトリデシルアクリレート、ラウリルトリデシルメタアクリレート、トリデシルアクリレート、トリデシルメタアクリレート、セチルステアリルアクリレート、セチルステアリルメタアクリレート、ステアリルアクリレート、ステアリルメタアクリレート、２−エチルヘキシルアクリレート、２−エチルヘキシルメタアクリレート、オクチルアクリレート、オクチルメタアクリレート、シクロヘキシルアクリレート、シクロヘキシルメタアクリレート、ベンジルアクリレート、ベンジルメタアクリレート、フェノキシエチルアクリレート、フェノキシエチルメタアクリレート、イソボルニルアクリレート、イソボルニルメタクリレート、ジシクロペンテニルアクリレート、ジシクロペンテニルメタアクリレート、メタクリル酸、２−ヒドロキシエチルアクリレート、２−ヒドロキシエチルメタアクリレート、２−ヒドロキシプロピルアクリレート、２−ヒドロキシプロピルメタアクリレート、ジメチルアミノエチルアクリレート、ジメチルアミノエチルメタアクリレート、ジエチルアミノエチルアクリレート、ジエチルアミノエチルメタアクリレート、ターシャリーブチルアミノエチルアクリレート、ターシャリーブチルアミノエチルメタアクリレート、グリシジルアクリレート、グリシジルメタアクリレート、テトラヒドロフルフリルアクリレート、テトラヒドロフルフリルメタアクリレート。さらに、エチレンジアクリレート、エチレンジメタアクリレート、ジエチレングリコールジアクリレート、ジエチレングリコールジメタアクリレート、トリエチレングリコールジアクリレート、トリエチレングリコールジメタアクリレート、テトラエチレングリコールジアクリレート、テトラエチレングリコールジメタアクリレート、デカエチレングリコールジアクリレート、デカエチレングリコールジメタアクリレート、ペンタデカエチレングリコールジアクリレート、ペンタデカエチレングリコールジメタアクリレート、ペンタコンタヘクタエチレングリコールジアクリレート、ペンタコンタヘクタエチレングリコールジメタアクリレート、ブチレンジアクリレート、ブチレンジメタアクリレート、アリルアクリレート、アリルメタアクリレート、トリメチロールプロパントリアクリレート、トリメチロールプロパントリメタアクリレート、１，６−ヘキサンジオールジアクリレート、１，６−ヘキサンジオールジメタアクリレート、トリプロピレングリコールジアクリレート、トリピロピレングリコールジメタアクリレート、ペンタエリスリトールテトラアクリレート、ペンタエリスリトールテトラメタアクリレート、ジペンタエリスリトールヘキサアクリレート、ジペンタエリスリトールヘキサメタアクリレート、ネオペンチルグリコールペンタアクリレート、ネオペンチルグリコールペンタメタアクリレート、ホスファゼンヘキサアクリレート、ホスファゼンヘキサメタアクリレート等である。
【００２５】
工業的に入手のし易い共重合体の具体例としては、ＡＥＳ（アクリロニトリルエチレンプロピレンゴムスチレン共重合体）、ＡＢＳ（アクリロニトリルブタジエンゴムスチレン共重合体）、ＭＡＢＳ（メチルメタクリレートアクリロニトリルブタジエンゴムスチレン共重合体）、ＭＢＳ（メチルメタクリレートブタジエンゴムスチレン共重合体）、ＳＢＳ（スチレンブタジエン共重合体）等が挙げられる。
これらゴム成分を有する樹脂は、実用上問題の無い程度の透明性を保つ中でゴム成分を有さない熱可塑成樹脂と混合しても良い。ゴム成分のある樹脂と無い樹脂の組合せとしては、ゴム成分のある樹脂のゴム成分が無いものとの組合せが良く、例えば、ＡＥＳ，ＡＢＳの場合は、ＡＳ（アクリロニトリルスチレン共重合体）、ＭＡＢＳの場合はＭＡＳ（メチルメタクリレートアクリロニトリルスチレン共重合体）、ＭＢＳの場合は（メチルメタクリレートスチレン共重合体）、ＳＢＳの場合はＰＳ（ポリスチレン）と言った組合せが透明性が高くなる。
ゴム成分は少しでも入っていれば効果が得られるが、好ましくは３〜２０重量％程度であり、それより少なすぎると、クラック防止の効果が小さくなり、多すぎると最表面としてゴム含有層を用いる場合は滑り性が悪く、表面が傷つきやすくなる。
【００２６】
２）接着層２ｂ
本発明の保護層転写シートでは、熱転写により保護層を被転写体に転写しやすくするため、保護層の最表面に接着層を設け、印画物と保護層との転写性、接着性を高めることができる。
接着層はポリエステル樹脂及び／又はアクリル樹脂を主成分とすることが望ましい。ポリエステル樹脂としては、従来公知の飽和ポリエステル樹脂が使用でき、本発明で使用するポリエステル樹脂の原料である酸成分としては、例えば、芳香族としては、テレフタル酸、イソフタル酸、オルソフタル酸、２，６−ナフタレンジカルボン酸テトラハイドロフタル酸、ヘキサハイドロフタル酸、ヘキサハイドロイソフタル酸、ヘキサハイドロテレフタル酸等が挙げられる。脂肪族ジカルボン酸としては、例えば、コハク酸、アジピン酸、アゼライン酸、セバシン酸、ドデカンジオン酸、ダイマー酸等が挙げられる。脂環族ジカルボン酸としては、例えばシクロヘキサンジカルボン酸、トリシクロデカンジカルボン酸、デカリンジカルボン酸などであり、これらの化合物はメチルエステル化されていても構わないし、それらの酸無水物であってもよい。
【００２７】
更に、ｐ−オキシ安息香酸、ｐ−（ヒドロキシエトキシ）安息香酸、ヒドロキシピバリン酸、γ−ブチリラクトン、ε−カプロラクトン、１，２−エチレンジカルボン酸（フマル酸、マレイン酸）、無水マレイン酸、イタコン酸、シトラコン酸などが挙げられる。これ等を必要に応じて併用することが出来る。又、必要に応じてトリメリット酸、ピロメリット酸などのトリおよびテトラカルボン酸等の３官能以上のポリカルボン酸を全カルボン酸成分に対して１０モル％以下であれば使用することが出来る。また、芳香族ジカルボン酸の一部をスルホン酸或はその塩で置換された酸成分を用いても良くこれらのスルホン酸置換（又はその塩の基）量の上限としては、有機溶剤に可溶な範囲内で共重合されているほうが、他の有機溶剤可溶な添加剤や樹脂と混合して使用できると言う点で更に好ましい。これらのスルホン酸置換（又はその塩の基）を含有する好ましい芳香族ジカルボン酸としては、スルホテレフタル酸、５−スルホイソフタル酸、４−スルホフタル酸、４−スルホナフタレン−２，７−ジカルボン酸、５（４−スルホフェノキシ）イソフタル酸、などの芳香族ジカルボン酸、それらの、アンモニウム塩、及びそのリチウム、カリウム、マグネシウム、カルシウム、銅、鉄等の金属塩、が挙げられる。特に好ましいものは５−ナトリウムスルホイソフタル酸である。以上のような酸成分の中で、特に好ましいのは１，２−エチレンジカルボン酸（フタル酸及び／又はマレイン酸）及び／又は脂環族化合物で、接着適性の範囲が広がる。
【００２８】
本発明で使用するポリエステルの他の原料であるポリオール成分としては、エチレングルコール、１，２−プロピレングリコール、１，３−プロパンジオール、１，４−ブタンジオール、ネオペンチルグリコール、１，５−ペンタンジオール、１，６−ヘキサンジオール、３−メチル−１，５−ペンタンジオ−ル、１，９−ノナンジオ−ル、２−エチル−２−ブチルプロパンジオール、ヒドロキシピバリン酸ネオペンチルグリコールエステル、ジメチロールヘプタン、２，２，４−トリメチル−１，３−ペンタンジオ−ルが挙げられる。ジエチレングリコ−ル、トリエチレングリコ−ル、ジプロピレングリコ−ル、さらに、ポリエチレングリコ−ル、ポリプロピレングリコ−ル、ポリテトラメチレングリコ−ル、ネオペンチルグリコールエチレンオキサイド付加物、ネオペンチルグリコールプロピレンオキサイド付加物も必要により使用しうる。
【００２９】
芳香族含有グリコールとしては、パラキシレングリコ−ル、メタキシレングリコ−ル、オルトキシレングリコ−ル、１，４−フェニレングリコ−ル、１，４−フェニレングリコ−ルのエチレンオキサイド付加物、ビスフェノ−ルＡ、ビスフェノ−ルＡのエチレンオキサイド付加物およびプロピレンオキサイド付加物等の、ビスフェノ−ル類の２つのフェノ−ル性水酸基にエチレンオキサイド又はプロピレンオキサイドをそれぞれ１〜数モル付加して得られるグリコ−ル類が例示される。脂環族ジオール成分としては、例えば、トリシクロデカンジオール、トリシクロデカンジメチロール、トリシクロデカンジメタノール（ＴＣＤ−Ｍ）、シクロヘキサンジオール、１，４−シクロヘキサンジメタノール、水素化ビスフェノールＡ、水素化ビスフェノールＡのエチレンオキサイドおよびプロピレンオキサイド付加物などが挙げられる。特に好ましいのはアルキレンオキサイド付加ビスフェノールＡ及び／又は脂環族化合物で、接着適正の範囲が広がる。
上記ポリエステル樹脂は、ガラス転移温度が１２０℃以下が好ましく、又、分子量は２，０００〜４０，０００の範囲が好ましく更に２，０００〜２０，０００の範囲が保護層転写時の箔切れ性が良くなり好ましい。
【００３０】
接着層で使用するアクリル樹脂としては、ポリメタクリレート樹脂、ポリメチルアクリレート、ポリエチルアクリレート、ポリブチルアクリレート等があげられる。ポリメタクリレート樹脂としては、ポリエチルメタクリレート、ポリブチルメタクリレート等があげられる。また、アクリル樹脂としては、アクリル系の重合性単量体同士の共重合体であってもよいし、アクリル系の重合性単量体とアクリル系以外の重合性単量体との共重合体であってもよい。
上記アクリル樹脂の中でも、アルキルエステル（メタ）アクリル酸を用いることにより、保護層の被転写体への転写性、接着性が良好であり、特に好ましい。
【００３１】
３）機能性層
機能性層２ｃは、保護層転写後の印画物に付加価値を与えるものである。付加価値としては、例えば、艶消し画像、特開平８−３２４１４０号に開示されているような筆記性／捺印性、セキュリティ性、意匠性、耐溶剤性、耐可塑剤性、耐摩耗／擦傷性、帯電防止性等が挙げられる。
機能性層の具体例としては、ホログラム層、紫外線による可視光発光層、赤外線による可視光発光層、偏光層や、これらのパターニング層、透過率の異なる層のパターニング層、透かし文字・画像層、水系塗工液による塗膜・活性エネルギー線（熱・紫外線等）による三次元硬化膜した耐擦過性層、アクリルやポリイミドやポリカーボネートの各樹脂塗膜およびこれらの各種有機および／または無機フィラー・導電フィラー・帯電防止剤添加層、紫外線吸収層、ブルーイング層、ガスバリア層、等が挙げられる。また、転写後の最外層側の表面となる位置に、マット処理を施した基材シート１を使用して（図４と図９に示される場合）、または離型層４を使用して（図１２、図１３、図１５、図１６に示される場合）、熱可塑性樹脂からなる機能性層を設けることができる。
【００３２】
このような機能性層２ｃは、単層構造、多層構造のいずれでもよく、その機能によって、適切な位置に設けられるが、単層の場合、接着層とゴム含有層の間、ゴム含有層と基材シート若しくは離型層との間に設けられ、多層構造の場合、機能性層２ｃの層間に上記のゴム含有層２ａを設けてもよい。また、接着性の妨げにならない範囲内で、接着層の上に更に設けても良く、このような機能性層としては、帯電防止層が挙げられる。
機能性層２ｃの形成は、グラビアコート、グラビアリバースコート、ロールコート等の公知の手段により行うことができ、厚みは０．１〜５μｍ程度が好ましい。
【００３３】
本発明の紫外線吸収剤としては、従来公知の無機系紫外線吸収剤、有機系紫外線吸収剤が使用できる。無機系紫外線吸収剤としては酸化亜鉛や酸化セリウム等が挙げられる。有機系紫外線吸収剤としてはサリシレート系、ベンゾフェノン系、ベンゾトリアゾール系、トリアジン系、置換アクリロニトリル系、ニッケルキレート系、ヒンダートアミン系等の非反応性紫外線吸収剤や、これらの非反応性紫外線吸収剤に、例えば、ビニル基やアクリロイル基、メタアクリロイル基等の付加重合性二重結合、あるいは、アルコール性水酸基、アミノ基、カルボキシル基、エポキシ基、イソシアネート基等を導入し、アクリル樹脂等の熱可塑性樹脂に共重合若しくは、グラフトしたものを使用することができる。これら紫外線吸収剤の中でも特にベンゾフェノン系、ベンゾトリアゾール系、トリアジン系が特に好ましい。これら紫外線吸収剤は画像形成に使用する染料の特性に応じて有効な紫外線吸収波長域をカバーするように系の異なるものを組み合わせて使用したり、非反応性紫外線吸収剤は紫外線吸収剤が析出しないように構造が異なるものを複数混合して用いても良い。
紫外線吸収剤は、本発明の転写保護層の少なくとも１層に含有されていれば良いが、複数層にわたって含有されていても良い。
【００３４】
本発明のブルーイング剤としては、蛍光増白剤、青色染料、青色顔料、を用いることができる。蛍光増白剤は、従来公知のいずれの化合物でも使用でき、スチルベン系、ジスチルベン系、ベンゾオキサゾール系、スチリル−オキサゾール系、ピレン−オキサゾール系、クマリン系、アミノクマリン系、イミダゾール系、ベンゾイミダゾール系、ピラゾリン系、ジスチリル−ビフェニル系蛍光増白剤からなる群等が挙げられる。ブルーイング度は、これら蛍光増白剤、青色染料、青色顔料の種類と添加量で調製することができる。
蛍光増白剤の添加方法としては、あらゆる方法を用いることができる。即ち、水に溶解させて添加する方法、ボールミル、コロイドミルによって粉砕分散して添加する方法、高沸点溶媒に溶解して親水性コロイド溶液と混合し、水中油滴型分散物として添加する方法、高分子ラテックス中に含浸させて添加する方法等がある。
ブルーイング剤は、本発明の転写保護層の少なくとも１層に含有されていれば良いが、複数層にわたって含有されていても良い。
【００３５】
本発明の有機及び／又は無機フィラーとしては、ポリエチレンワックス、ビスアマイド、ナイロン、アクリル、架橋ポリスチレン、タルク、マイクロシリカ、シリコーン樹脂、シリコーンゴム等何でもよいが、滑り性が良く、粒径が１〜１５μｍが好ましい。
これらの機能は機能性層として別途設けても良いし、特に、帯電防止、紫外線吸収層、ブルーイング層の機能は、ゴム含有層、接着層の層と兼用しても良い。また帯電防止層は、保護層転写シートの一方若しくは両方の面に設けると良いが、特に接着層の上に設けると埃の吸着が起こらない為、保護層転写時に、転写抜け、異物噛みが起こらず、効果的である
【００３６】
（離型層）
離型層４は、基材シート１と保護層２の材料の組み合わせによって、保護層２の熱転写時の離型性が十分でない場合に設けるものである。このような離型層は、ワックス類、シリコーンワックス、シリコーン系樹脂、フッ素系樹脂等の離型剤を使用して形成することもできるし、特開平４−１４２９９８号に記載の親水性樹脂や各種の硬化性樹脂等を、基材シートと保護層の特性に合わせて適宜選択して使用することができ、特に限定されない。離型層の形成は、上記のような離型剤に必要な添加剤を加えたものを適当な溶剤に溶解または分散して調製したインキを、基材シート１１上に公知の手段により塗布・乾燥させて行うことができ、厚みは０．１〜５μｍ程度が好ましい。
【００３７】
また、有機及び／又は無機フィラーを混合し、故意に凹凸をつけることで転写後の表面をマット調にしたり、離型層を更に模様やパターンを凹凸状に印刷することによって転写後表面に陰影をつけることもできる。また、メラミン硬化や活性エネルギー線硬化、イソシアネート硬化、キレート硬化、エポキシ硬化など各種光・熱硬化を使用して型造ってもよい。
有機及び／又は無機フィラーとしては、ポリエチレンワックス、ビスアマイド、ナイロン、アクリル、架橋ポリスチレン、タルク、マイクロシリカ、シリコーン樹脂、シリコーンゴム等バインダーとの相性で適宜選択できる。
【００３８】
（背面層）
背面層３は、ゴムローラーやサーマルヘッド等の加熱デバイスと基材シート１との熱融着を防止し、走行を滑らかに行い、ブロッキングを防止する目的で設けられる。この背面層に用いる樹脂としては、例えば、エチルセルロース、ヒドロキシセルロース、ヒドロキシプロピルセルロース、メチルセルロース、酢酸セルロース、酢酪酸セルロース、ニトロセルロース等のセルロース系樹脂、ポリビニルアルコール、ポリ酢酸ビニル、ポリビニルブチラール、ポリビニルアセタール、ポリビニルピロリドン等のビニル系樹脂、ポリメタクリル酸メチル、ポリアクリル酸エチル、ポリアクリルアミド、アクリロニトリルースチレン共重合体等のアクリル系樹脂、ポリアミド樹脂、ポリビニルトルエン樹脂、クマロンインデン樹脂、ポリエステル系樹脂、ポリウレタン樹脂、シリコーン変性又はフッ素変性樹脂等の天然又は合成樹脂の単体又は混合物が用いられる。背面層の耐熱性、ブロッキング防止性をより高めるために上記の樹脂のうち、水酸基系の反応性基を有している樹脂を使用し、架橋剤としてポリイソシアネートやキレート化合物等を併用して、架橋樹脂層とすることが好ましい。
【００３９】
さらに、ゴムローラーやサーマルヘッドとの摺動性を付与するために、背面層に固形あるいは液状の離型剤又は滑剤を加えて耐熱滑性をもたせてもよい。離型剤又は滑剤としては、例えば、ポリエチレンワックス、パラフィンワックス等の各種ワックス類、高級脂肪族アルコール、オルガノポリシロキサン、アニオン系界面活性剤、カチオン系界面活性剤、両性界面活性剤、ノニオン系界面活性剤、フッ素系界面活性剤、有機カルボン酸およびその誘導体、フッ素系樹脂、シリコーン系樹脂、タルク、シリカ等の無機化合物の微粒子等を用いることができる。背面層１３に含有される離型剤や滑剤の量は５〜５０重量％、好ましくは１０〜３０重量％程度である。
このような背面層の厚みは０．０１〜１０μｍ程度、好ましくは０．１〜５μｍ程度とすることができる。
【００４０】
（印画物）
本発明における印画物は、電子写真記録方式、インクジェット記録方式、昇華転写記録方式のいずれか若しくはそれらの方式を組み合わせた複合方式で文字、画像を印刷したもので、言い換えれば非銀塩写真方式のカラーハードコピー記録方式を用いて出力したものであり、基材上に直接、文字、画像を形成してもよいし、必要に応じて、記録材を受容、定着しやすいように、用いる記録方式に適する受容層を基材上に設けたものでもよい。
本発明の印画物は、上記のような記録方式で印刷（記録）された画像部分及び／又は文字部分をもち、またその画像部分及び／又は文字部分の少なくとも一部を覆うように、上記に説明してきた保護層転写シートを用いて、保護層を熱転写して形成した保護層の転写部分を有する。
【００４１】
印画物の基材としては、例えば、合成紙（ポリオレフィン系、ポリスチレン系等）、上質紙、アート紙、コート紙、キャストコート紙、壁紙、裏打ち用紙、合成樹脂又はエマルジョン含浸紙、合成ゴムラテックス含浸紙、合成樹脂内添紙、板紙等のセルロース繊維紙、ポリオレフィン、ポリスチレン、ポリカーボネート、ポリエチレンテレフタレート、ポリ塩化ビニル、ポリメタクリレート等の各種のプラスチックフィルムまたはシート等が使用でき、また、これらの合成樹脂に白色顔料や充填剤を加えて成膜した白色不透明フィルム、あるいは基材内部に微細空隙（ミクロボイド）を有するフィルム等も使用でき、特に限定されない。また、上記基材の任意の組合せによる積層体も使用できる。
これらの基材の厚みは任意でよく、例えば、１０〜３００μｍ程度の厚みが一般的である。
【００４２】
（保護層転写物）
本発明の保護層転写物は、少なくとも一方の面に印刷可能な基材の印刷可能面に基材の少なくとも一部を覆うように設けられた保護層を備え、該保護層は上記に説明してきた保護層転写シートを用いて転写形成されたものである。この印刷可能な基材に予め、電子写真記録方式、インクジェット記録方式、昇華転写記録方式のいずれか若しくはそれらの方式を組み合わせた複合方式で文字、画像を印刷し、その文字、画像の少なくとも一部を保護層で覆う形態は、前記に説明した印画物である。
しかし、本発明における保護層転写物は、印刷可能な基材の少なくとも一部を保護層で覆うもので、保護層の転写される基材上には、電子写真記録方式、インクジェット記録方式、昇華転写記録方式以外の従来公知の如何なる方式による印刷が施されていても構わない。
【００４３】
本発明の保護層転写シートの被転写体への熱転写する手段は、サーマルヘッドとプラテンの間に印画物や印刷可能な基材と、保護層転写シートを挟み込み、サーマルヘッドからの加熱を行ったり、ヒートロール方式（市販されているラミネーターがこのタイプのものが多く、一対のヒートロールで熱プレスする方式）や、加熱した平板と平板で挟み込んだり、加熱した平板とロールで挟んで、熱プレスしたりすることができる。また、レーザー照射による加熱の熱転写手段でも適用可能である。
【００４４】
【実施例】
次に、具体的な実施例を示して本発明を更に詳細に説明する。
実施例１〜６
基材シートとして厚さ２５μｍのニ軸延伸ポリプロピレンフィルム（東洋紡績株式会社製　パイレン　Ｐ２１６１）を用い、その一方の面にワイヤーバーコーティング方式により、下記組成のゴム含有層用塗工液１〜６を各々塗布（乾燥時に２ｇ／ｍ２）し乾燥（１００℃、３０秒間）した後、これら各々のゴム含有層上に下記組成の接着層用塗工液１を塗布（乾燥時に７ｇ／ｍ２）し乾燥（１００℃、３０秒間）し、これら各々の接着層の上に下記組成の帯電防止用塗工液１をワイヤーバー＃３にてコーティングし、ヘアドライヤーで乾燥させて熱転写可能な保護層を形成し、本発明の保護層転写シート１〜６を得た。
【００４５】
2004074768.tif 000003
【００４６】
2004074768.tif 000004
【００４７】
2004074768.tif 000005
【００４８】
2004074768.tif 000006
【００４９】
実施例７〜１０
ゴム含有層用塗工液１〜６に代えて、下記組成のゴム含有層用塗工液７〜１０を用い、接着層用塗工液１に代えて、下記組成の接着層用塗工液２を用いた他は、実施例１〜６と同様にして、本発明の保護層転写シート７〜１０を得た。
2004074768.tif 000007
【００５０】
2004074768.tif 000008
【００５１】
2004074768.tif 000009
【００５２】
実施例１１〜１４
基材シートとして厚さ２５μｍのニ軸延伸ポリプロピレンフィルム（東洋紡績株式会社製　パイレン　Ｐ４１６６）を用い、艶消しマット面に、実施例７〜１０と同様にして熱転写可能な保護層を形成し、本発明の保護層転写シート１１〜１４を得た。
【００５３】
実施例１５〜１８
基材シートとして厚さ２５μｍのニ軸延伸ポリエチレンテレフタレートフィルム（東レ株式会社製　ルミラーＴ６０）を用い一方の面にワイヤーバーコーティング方式により、下記組成の背面層用途工液１を塗布（乾燥時に１．０ｇ／ｍ２）し乾燥（１００℃、６０秒間）した。次に、背面層を形成した面と反対の面に、実施例７〜１０と同様にして熱転写可能な保護層を形成し、本発明の保護層転写シート１５〜１８を得た。
2004074768.tif 000010
【００５４】
実施例１９
基材シートとして厚さ６μｍのニ軸延伸ポリエチレンテレフタレートフィルム（ダイヤホイルヘキスト株式会社製　６ＦＫ２０３）の非易接着面にワイヤーバーコーティング方式により、上記背面層用途工液１を塗布（乾燥時に０．５ｇ／ｍ２）し乾燥（１００℃、６０秒間）した。次に、背面層を形成した面と反対の易接着面にワイヤーバーコーティング方式により、下記組成の離型層用塗工液を塗布（乾燥時に１．０ｇ／ｍ２）し乾燥（１１０℃、６０秒間）した後、この離型層上に前記組成のゴム含有層用塗工液２を塗布（乾燥時に１ｇ／ｍ２）し乾燥（１００℃、３０秒間）した後、このゴム含有層上に上記組成の接着層用塗工液２を塗布（乾燥時に２ｇ／ｍ２）し乾燥（１００℃、３０秒間）し、本発明の保護層転写シート１９を得た。
【００５５】
比較例１〜３
ゴム含有層用塗工液１〜６に代えて、下記組成のゴム非含有層用塗工液１〜３を用いた他は、実施例１〜６と同様にして、比較例の保護層転写シート１〜３を得た。
2004074768.tif 000011
【００５６】
比較例４〜６
ゴム含有層用塗工液７〜１０に代えて、上記組成のゴム非含有層用塗工液１〜３を用いた他は、実施例７〜１０と同様にして、比較例の保護層転写シート４〜６を得た。
比較例７
ゴム含有層用塗工液２に代えて、上記組成のゴム非含有層用塗工液１を用いた他は、実施例１９と同様にして、比較例の保護層転写シート７を得た。
【００５７】
（印画物の作成）
１）キヤノン株式会社製インクジェットプリンター　ＢＪ　Ｆ８７０で高品位専用紙（ＨＲ−１０１Ｓ）を用いて、ＩＳＯ／ＪＩＳ−ＳＣＩＤのＮ１ポートレート画像をプリントした。
２）キヤノン株式会社製電子写真プリンター　ＰＩＸＥＬＷＯＲＬＤ　ＣＯＬＯＲ　ＬＡＳＥＲ　ＣＯＰＩＥＲ　１１３０でカラーレーザーコピア光沢厚紙ＮＳ−１０００（ＮＳ−１０００　Ａ３　２０９ｇ／ｍ２）を用いてＩＳＯ／ＪＩＳ−ＳＣＩＤのＮ１ポートレート画像をプリントした。
３）マタン社製溶融転写プリンター　ＭＡＴＡＮ　ＭＳＰ３６で塩ビシートを用いてＩＳＯ／ＪＩＳ−ＳＣＩＤのＮ１ポートレート画像をプリントした。
４）ソニー株式会社製昇華転写プリンター　ＵＰ−Ｄ７０Ａで、ラミネートカラープリントパック　ＵＰＣ−７４０の保護層のフィルム部分を切り取り、実施例１９または比較例７のフィルムを同じサイズでつなぎ、ＩＳＯ／ＪＩＳ−ＳＣＩＤのＮ１ポートレート画像をプリントし、同じに保護層も転写された。
【００５８】
（ラミネーターでの保護層の転写）
フジプラ（株）製ラミネータＬａｍｉｐａｃｋｅｒ　ＬＰＤ３２０４にて、加熱温度１２０℃、速度５ｍｍ／ｓの条件で、上記印画物１〜３夫々に、実施例１〜１８、比較例１〜６の熱転写製保護シートを用いてラミネートし、印画物の全面に保護層を転写した。
【００５９】
（クラックの評価）
コーティングテスター工業製ＪＩＳ型屈曲試験機の芯棒１０ｍｍを用いて、上記の得られた実施例１〜１９、比較例１〜７の各保護層付き印画物を屈曲させ、目視にて亀裂が目立つかどうかを判断した。
2004074768.tif 000012
【００６０】
更に、印画物１に関して、屈曲させた部分に、三菱鉛筆株式会社製ＰＲＯＰＵＳ２蛍光ペンＰＵＳ−１０１Ｔ青色を用いて色を塗り、株式会社クレシア製キムワイプワイパーＳ−２００にて拭き取り、屈曲による亀裂から、インクジェット紙に着色する程度を目視にて判断した。
2004074768.tif 000013
【００６１】
上記の評価結果を表１に示す。
【表１】
2004074768.tif 000014
【００６２】
【発明の効果】
以上説明したように、本発明の印画物、保護層転写物は、着色された画像、文字が印刷された基材の印刷部の一部を覆うように、あるいは印刷可能な基材の一部を覆うように、基材シートの一方の面の少なくとも一部に熱転写性の保護層を備え、該保護層が少なくともゴム成分を有する樹脂を有するゴム含有層を有する保護層転写シートを用いて、保護層を転写形成したものである。これにより、元の印画物の基材質感・風合いを損ねることなく、クラックを低減することができ、耐久性の高い印画物が得られる。
【図面の簡単な説明】
【図１】本発明におけ保護層転写シートの一つの実施形態を示す概略断面図である。
【図２】本発明における保護層転写シートの他の実施形態を示す概略断面図である。
【図３】本発明における保護層転写シートの他の実施形態を示す概略断面図である。
【図４】本発明における保護層転写シートの他の実施形態を示す概略断面図である。
【図５】本発明における保護層転写シートの他の実施形態を示す概略断面図である。
【図６】本発明における保護層転写シートの他の実施形態を示す概略断面図である。
【図７】本発明における保護層転写シートの他の実施形態を示す概略断面図である。
【図８】本発明における保護層転写シートの他の実施形態を示す概略断面図である。
【図９】本発明における保護層転写シートの他の実施形態を示す概略断面図である。
【図１０】本発明における保護層転写シートの他の実施形態を示す概略断面図である。
【図１１】本発明における保護層転写シートの他の実施形態を示す概略断面図である。
【図１２】本発明における保護層転写シートの他の実施形態を示す概略断面図である。
【図１３】本発明における保護層転写シートの他の実施形態を示す概略断面図である。
【図１４】本発明における保護層転写シートの他の実施形態を示す概略断面図である。
【図１５】本発明における保護層転写シートの他の実施形態を示す概略断面図である。
【図１６】本発明における保護層転写シートの他の実施形態を示す概略断面図である。
【符号の説明】
１　　　基材シート
２　　　保護層
２ａ　　ゴム含有層
２ｂ　　接着層
２ｃ　　機能性層
３　　　背面層
４　　　離型層
【図１】
2004074768.tif 000015
【図２】
2004074768.tif 000016
【図３】
2004074768.tif 000017
【図４】
2004074768.tif 000018
【図５】
2004074768.tif 000019
【図６】
2004074768.tif 000020
【図７】
2004074768.tif 000021
【図８】
2004074768.tif 000022
【図９】
2004074768.tif 000023
【図１０】
2004074768.tif 000024
【図１１】
2004074768.tif 000025
【図１２】
2004074768.tif 000026
【図１３】
2004074768.tif 000027
【図１４】
2004074768.tif 000028
【図１５】
2004074768.tif 000029
【図１６】
2004074768.tif 000030